【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
固体電解コンデンサを形成する方法であって、
陽極酸化陽極を準備することと、
導電性ポリマー層を前記陽極酸化陽極上に形成することと、
を含み、前記導電性ポリマー層が導電性ポリマー及びポリアニオンを含む第１の粒子と、該導電性ポリマー及び該ポリアニオンを含む第２の粒子とを含み、前記第１の粒子が少なくとも１ミクロン〜１０ミクロン以下の平均粒径を有し、前記第２の粒子が少なくとも１ｎｍ〜６００ｎｍ以下の平均粒径を有する、方法。
【請求項２】
前記導電性ポリマーが少なくとも５ｗｔ％〜９５ｗｔ％以下の前記第１の粒子を含む、請求項１に記載の固体電解コンデンサを形成する方法。
【請求項３】
前記第１の粒子が少なくとも１ミクロン〜５ミクロン以下の平均粒径を有する、請求項１に記載の固体電解コンデンサを形成する方法。
【請求項４】
前記第２の粒子が少なくとも１００ｎｍ〜５００ｎｍ以下の平均粒径を有する、請求項１に記載の固体電解コンデンサを形成する方法。
【請求項５】
前記第１の粒子が前記導電性ポリマーと前記ポリアニオンとの第１のモル比を有し、前記第２の粒子が前記導電性ポリマーと前記ポリアニオンとの第２のモル比を有する、請求項１に記載の固体電解コンデンサを形成する方法。
【請求項６】
前記第１のモル比及び前記第２のモル比が独立して少なくとも１：０．１〜０．１：１以下である、請求項５に記載の固体電解コンデンサを形成する方法。
【請求項７】
前記第２のモル比が前記第１のモル比よりも高い、請求項６に記載の固体電解コンデンサを形成する方法。
【請求項８】
前記第２のモル比が前記第１のモル比よりも少なくとも１０モル％高い、請求項７に記載の固体電解コンデンサを形成する方法。
【請求項９】
前記ポリアニオンが１００〜５０００００の分子量を有する、請求項１に記載の固体電解コンデンサを形成する方法。
【請求項１０】
前記第１の粒子中の前記ポリアニオン及び前記第２の粒子中の前記ポリアニオンが異なる分子量を有する、請求項９に記載の固体電解コンデンサを形成する方法。
【請求項１１】
前記導電性ポリマー層がドーパント及び反応性モノマーからなる群から選択される少なくとも１つの添加剤を更に含む、請求項１に記載の固体電解コンデンサを形成する方法。
【請求項１２】
前記ドーパントがポリスチレンスルホネート、ポリスチレンスルホン酸及びポリエチレングリコールモノアクリレートからなる群から選択される、請求項１１に記載の固体電解コンデンサを形成する方法。
【請求項１３】
前記反応性モノマーが２つ以上のエポキシ基、少なくとも１つの酸性基、少なくとも１つのアルコール基及び少なくとも１つのアクリレート基を含む化合物からなる群から選択される、請求項１１に記載の固体電解コンデンサを形成する方法。
【請求項１４】
前記添加剤がエチレングリコールジグリシジルエーテル；プロピレングリコールジグリシジルエーテル；１，４−ブタンジオールジグリシジルエーテル；ペンチレングリコールジグリシジルエーテル；ヘキシレングリコールジグリシジルエーテル；シクロヘキサンジメタノールジグリシジルエーテル；レゾルシノールグリシジルエーテル；グリセロールジグリシジルエーテル；グリセロールポリグリシジルエーテル；ジグリセロールポリグリシジルエーテル；トリメチロールプロパンポリグリシジルエーテル；ソルビトールジグリシジルエーテル；ソルビトールポリグリシジルエーテル；ポリエチレングリコールジグリシジルエーテル；ポリプロピレングリコールジグリシジルエーテル；ポリテトラメチレングリコールジグリシジルエーテル；ジ（２，３−エポキシプロピル）エーテル；１，３−ブタジエンジエポキシド；１，５−ヘキサジエンジエポキシド；１，２，７，８−ジエポキシオクタン；１，２，５，６−ジエポキシシクロオクタン；４−ビニルシクロヘキセンジエポキシド；ビスフェノールＡジグリシジルエーテル；マレイミド−エポキシ化合物；ジグリシジルエーテル；グリシジルアクリレート；グリシジルメタクリレート；エポキシ；ビスフェノールＡエポキシ、エポキシ化ビスフェノールＡノボラック修飾したエポキシ、ウレタン修飾したビスフェノールＡエポキシ、エポキシ化ｏ−クレゾールノボラック；シュウ酸；マロン酸；コハク酸；グルタル酸；アジピン酸；ピメリン酸；スベリン酸；アゼライン酸；セバシン酸；ドデカン二酸；フタル酸；マレイン酸；ムコン酸；クエン酸；トリメシン酸；ポリアクリル酸；フタル酸；ジエチレングリコール；ペンタエリトリトール；トリエチレングリコール；オリゴ／ポリエチレングリコール；トリエチレングリコールモノクロロヒドリン；ジエチレングリコールモノクロロヒドリン；オリゴエチレングリコールモノクロロヒドリン；トリエチレングリコールモノブロモヒドリン；ジエチレングリコールモノブロモヒドリン；オリゴエチレングリコールモノブロモヒドリン；ポリエチレングリコール；ポリエーテル；ポリエチレンオキシド；トリエチレングリコール−ジメチルエーテル；テトラエチレングリコール−ジメチルエーテル；ジエチレングリコール−ジメチルエーテル；ジエチレングリコール−ジエチルエーテル−ジエチレングリコール−ジブチルエーテル；ジプロピレングリコール；トリプロピレングリコール；ポリプロピレングリコール；ポリプロピレンジオキシド；ポリオキシエチレンアルキルエーテル；ポリオキシエチレングリセリン脂肪酸エステル；ポリオキシエチレン脂肪酸アミド；２−ヒドロキシエチルメタクリレート；２−ヒドロキシプロピルメタクリレート；ｎ−ブトキシエチルメタクリレート；ｎ−ブトキシエチレングリコールメタクリレート；メトキシトリエチレングリコールメタクリレート；メトキシポリエチレングリコールメタクリレート；２−ヒドロキシエチルアクリレート；２−ヒドロキシプロピルアクリレート；ｎ−ブトキシエチルアクリレート；ｎ−ブトキシエチレングリコールアクリレート；メトキシトリエチレングリコールアクリレート；メトキシポリエチレングリコールアクリレート；エチレングリコールジ（メタ）アクリレート；ジエチレングリコールジ（メタ）アクリレート；トリエチレングリコールジ（メタ）アクリレート；ポリエチレングリコールジ（メタ）アクリレート；ネオペンチルグリコールジ（メタ）アクリレート；グリセリンジ（メタ）アクリレート；エチレングリコールジグリシジルエーテル；グリシジルエーテル；ジエチレングリコールジグリシジルエーテル；トリエチレングリコールジグリシジルエーテル；ポリエチレングリコールジグリシジルエーテル；プロピレングリシジルエーテル；トリプロピレングリシジルエーテル；ポリプロピレングリシジルエーテル；グリセリンジグリシジルエーテル；グリシジルメタクリレート；トリメチロールプロパントリアクリレート；エチレンオキシド修飾したトリメチロールプロパントリアクリレート；エチレンオキシド修飾したペンタエリトリトールトリアクリレート及びエチレンオキシド修飾したペンタエリトリトールテトラアクリレートからなる群から選択される、請求項１１に記載の固体電解コンデンサを形成する方法。
【請求項１５】
前記導電性ポリマー層が内側ポリマー層と外側ポリマー層とを備える、請求項１に記載の固体電解コンデンサを形成する方法。
【請求項１６】
前記内側ポリマー層がモノマーのｉｎ−ｓｉｔｕ重合によって形成される、請求項１５に記載の固体電解コンデンサを形成する方法。
【請求項１７】
前記内側ポリマー層が溶媒中の導電性ポリマー及びポリアニオンのナノ粒子を含む混合物から形成される、請求項１５に記載の固体電解コンデンサを形成する方法。
【請求項１８】
前記ナノ粒子が少なくとも１ｎｍ〜５０ｎｍ以下の平均直径を有する、請求項１７に記載の固体電解コンデンサを形成する方法。
【請求項１９】
前記混合物が界面活性剤及び接着促進剤からなる群から選択される少なくとも１つの化合物を含む、請求項１７に記載の固体電解コンデンサを形成する方法。
【請求項２０】
前記外側ポリマー層がポリマー副層を備える、請求項１５に記載の固体電解コンデンサを形成する方法。
【請求項２１】
前記外側ポリマー層が最大１０個の前記ポリマー副層を備える、請求項２０に記載の固体電解コンデンサを形成する方法。
【請求項２２】
前記副層の少なくとも１つの副層が前記第１の粒子と前記第２の粒子とを含む、請求項２０に記載の固体電解コンデンサを形成する方法。
【請求項２３】
前記副層の各々の副層が前記第１の粒子と前記第２の粒子とを含む、請求項２０に記載の固体電解コンデンサを形成する方法。
【請求項２４】
少なくとも１つの前記副層を、先に塗布された副層上に直接コーティングする、請求項２０に記載の固体電解コンデンサを形成する方法。
【請求項２５】
前記導電性ポリマーがポリアニリン、ポリピロール及びポリチオフェンから選択される導電性ポリマーを含む、請求項１に記載の固体電解コンデンサを形成する方法。
【請求項２６】
前記導電性層を形成することが、前記第１の粒子と前記第２の粒子とを含む分散液を塗布することを含む、請求項１に記載の固体電解コンデンサを形成する方法。
【請求項２７】
前記分散液が界面活性剤又は接着促進剤から選択される少なくとも１つの化合物を更に含む、請求項２６に記載の固体電解コンデンサを形成する方法。
【請求項２８】
前記導電性ポリマーが、式Ｉ：
【化１】
2020537350.tif 000001
式１
（式中、
Ｒ１及びＲ２は、独立して直鎖若しくは分岐Ｃ１〜Ｃ１６アルキル若しくはＣ２〜Ｃ１８アルコキシアルキルを表すか、又は非置換の若しくはＣ１〜Ｃ６アルキル、Ｃ１〜Ｃ６アルコキシ、ハロゲン若しくはＯＲ３によって置換されたＣ３〜Ｃ８シクロアルキル、フェニル若しくはベンジルであるか、又はＲ１及びＲ２が共に、非置換の若しくはＣ１〜Ｃ６アルキル、Ｃ１〜Ｃ６アルコキシ、ハロゲン、Ｃ３〜Ｃ８シクロアルキル、フェニル、ベンジル、Ｃ１〜Ｃ４アルキルフェニル、Ｃ１〜Ｃ４アルコキシフェニル、ハロフェニル、Ｃ１〜Ｃ４アルキルベンジル、Ｃ１〜Ｃ４アルコキシベンジル若しくはハロベンジル、２つの酸素元素を含有する５員、６員若しくは７員の複素環構造によって置換された直鎖Ｃ１〜Ｃ６アルキレンであり、
Ｒ３は、水素、直鎖若しくは分岐Ｃ１〜Ｃ１６アルキル若しくはＣ２〜Ｃ１８アルコキシアルキルを表すか、又は非置換の若しくはＣ１〜Ｃ６アルキルによって置換されたＣ３〜Ｃ８シクロアルキル、フェニル若しくはベンジルであり、
Ｘは、Ｓ、Ｎ又はＯである）の構造を有する共役基を含む、請求項１に記載の固体電解コンデンサを形成する方法。
【請求項２９】
式ＩのＲ１及びＲ２が共に−Ｏ−（ＣＨＲ４）ｎ−Ｏ−を表し、ここで、
ｎは、１〜５の整数、最も好ましくは２であり、
Ｒ４は、独立して水素；カルボン酸、ヒドロキシル、アミン、置換アミン、アルケン、アクリレート、チオール、アルキン、アジド、スルフェート、スルホネート、スルホン酸、イミド、アミド、エポキシ、無水物、シラン及びホスフェートから選択される官能基で任意に置換された直鎖若しくは分岐Ｃ１〜Ｃ１８アルキルラジカル、Ｃ５〜Ｃ１２シクロアルキルラジカル、Ｃ６〜Ｃ１４アリールラジカル、Ｃ７〜Ｃ１８アラルキルラジカル若しくはＣ１〜Ｃ４ヒドロキシアルキルラジカル；ヒドロキシルラジカルから選択されるか、又はＲ４は、−（ＣＨＲ５）ａ−Ｒ１６、−Ｏ（ＣＨＲ５）ａＲ１６、−ＣＨ２Ｏ（ＣＨＲ５）ａＲ１６、−ＣＨ２Ｏ（ＣＨ２ＣＨＲ５Ｏ）ａＲ１６から選択されるか、又はＲ４は、ヒドロキシル、カルボキシル、アミン、エポキシ、アミド、イミド、無水物、ヒドロキシメチル、アルケン、チオール、アルキン、アジド、スルホン酸、ベンゼンスルホン酸、スルフェート、ＳＯ３Ｍ、無水物、シラン、アクリレート及びホスフェートからなる群から選択される官能基であり、
Ｒ５は、Ｈ又はカルボン酸、ヒドロキシル、アミン、アルケン、チオール、アルキン、アジド、エポキシ、アクリレート及び無水物から選択される官能基で任意に置換された炭素数１〜５のアルキル鎖であり、
Ｒ１６は、Ｈ若しくはＳＯ３Ｍ、又はカルボン酸、ヒドロキシル、アミン、置換アミン、アルケン、チオール、アルキン、アジド、アミド、イミド、スルフェート、ＳＯ３Ｍ、エポキシ、無水物、シラン、アクリレート及びホスフェートから選択される官能基で任意に置換された炭素数１〜５のアルキル鎖であり、
ａは、０〜１０の整数であり、
Ｍは、Ｈ、又は好ましくはアンモニア、ナトリウム若しくはカリウムから選択されるカチオンである、請求項２８に記載の固体電解コンデンサを形成する方法。
【請求項３０】
前記導電性ポリマーがポリ（３，４−エチレンジオキシチオフェン）を含む、請求項２９に記載の固体電解コンデンサを形成する方法。
【請求項３１】
前記ポリアニオンが、式２：
ＡｘＢｙＣｚ    式２
（式中、
Ａは、ポリスチレンスルホン酸又はポリスチレンスルホン酸塩であり、
Ｂ及びＣは、別個に、
−カルボキシル基、
−Ｃ（Ｏ）ＯＲ６（ここで、
Ｒ６は、ヒドロキシル、カルボキシル、アミン、エポキシ、シラン、アミド、イミド、チオール、アルケン、アルキン、アジド、ホスフェート、アクリレート、無水物及び−（ＣＨＲ７ＣＨ２Ｏ）ｂ−Ｒ８からなる群から選択される官能基で任意に置換された炭素数１〜２０のアルキルからなる群から選択され、
Ｒ７は、水素又は炭素数１〜７のアルキルから選択され、
ｂは、１から−ＣＨＲ７ＣＨ２Ｏ−基について最大２０００００の分子量をもたらすのに十分な数までの整数であり、
Ｒ８は、水素；シラン；ホスフェート；アクリレート；ヒドロキシル、カルボキシル、アミン、エポキシ、シラン、アミド、イミド、チオール、アルケン、アルキン、ホスフェート、アジド、アクリレート及び無水物からなる群から選択される官能基で任意に置換された炭素数１〜９のアルキルからなる群から選択される）、
−Ｃ（Ｏ）−ＮＨＲ９（ここで、
Ｒ９は、水素、又はヒドロキシル、カルボキシル、アミン、エポキシ、シラン、アミド、イミド、チオール、アルケン、アルキン、ホスフェート、アジド、アクリレート及び無水物からなる群から選択される官能基で任意に置換された炭素数１〜２０のアルキルである）、
−Ｃ６Ｈ４−Ｒ１０（ここで、
Ｒ１０は、水素、又はヒドロキシル、カルボキシル、アミン、エポキシ、シラン、アミド、イミド、チオール、アルケン、アルキン、ホスフェート、アジド、アクリレート及び無水物からなる群から選択される官能基で任意に置換されたアルキル；ヒドロキシル、カルボキシル、アミン、エポキシ、シラン、イミド、アミド、チオール、アルケン、アルキン、ホスフェート、アジド、アクリレート、無水物、及び−（Ｏ（ＣＨＲ１１ＣＨ２Ｏ）ｄ−Ｒ１２からなる群から選択される反応基から選択され、
Ｒ１１は、水素又は炭素数１〜７のアルキルであり、
ｄは、１から−ＣＨＲ１１ＣＨ２Ｏ−基について最大２０００００の分子量をもたらすのに十分な数までの整数であり、
Ｒ１２は、水素；ヒドロキシル、カルボキシル、アミン、エポキシ、シラン、アミド、イミド、チオール、アルケン、アルキン、ホスフェート、アジド、アクリレート及び無水物からなる群から選択される官能基で任意に置換された炭素数１〜９のアルキルからなる群から選択される）、
−Ｃ６Ｈ４−Ｏ−Ｒ１３（ここで、
Ｒ１３は、水素、又はヒドロキシル、カルボキシル、アミン、エポキシ、シラン、アミド、イミド、チオール、アルケン、アルキン、アジド、アクリレート、ホスフェート及び無水物からなる群から選択される反応基で任意に置換されたアルキル；エポキシ、シラン、アルケン、アルキン、アクリレート、ホスフェート、及び−（ＣＨＲ１４ＣＨ２Ｏ）ｅ−Ｒ１５からなる群から選択される反応基から選択され、
Ｒ１４は、水素又は炭素数１〜７のアルキルであり、
ｅは、１から−ＣＨＲ１４ＣＨ２Ｏ−基について最大２０００００の分子量をもたらすのに十分な数までの整数であり、
Ｒ１５は、水素、並びにヒドロキシル、カルボキシル、アミン、エポキシ、シラン、アミド、イミド、チオール、アルケン、アルキン、アジド、アクリレート、ホスフェート及び無水物からなる群から選択される官能基で任意に置換された炭素数１〜９のアルキルからなる群から選択される）から選択される基で置換された重合単位を表し、
ｘ、ｙ及びｚは、合わせて分子量が少なくとも１００〜５０００００以下のポリアニオンを形成するのに十分であり、
ｙ／ｘは、０〜１００であり、
ｚは、０から１００以下のｚ／ｘ比までである）によって表される、請求項１に記載の固体電解コンデンサを形成する方法。
【請求項３２】
ｙがｘ＋ｙ＋ｚの総計の１％〜５０％に相当し、ｚが０％〜４９％に相当する、請求項３１に記載の固体電解コンデンサを形成する方法。
【請求項３３】
前記第１の粒子及び前記第２の粒子が分散液中にある、請求項３１に記載の固体電解コンデンサを形成する方法。
【請求項３４】
前記分散液がモノマー溶液の高剪断重合によって形成される、請求項３３に記載の固体電解コンデンサを形成する方法。
【請求項３５】
前記モノマー溶液が、少なくとも３ｗｔ％（固形分）のモノマー及びポリアニオンから１０ｗｔ％（固形分）以下のモノマー及びポリアニオンまでを含む、請求項３４に記載の固体電解コンデンサを形成する方法。
【請求項３６】
前記分散液が、有孔ステーターを備えるローター−ステーター混合システムを用いたモノマー溶液の高剪断重合によって形成される、請求項３５に記載の固体電解コンデンサを形成する方法。
【請求項３７】
前記孔が少なくとも０．２５ｍｍの相当直径を有する、請求項３６に記載の固体電解コンデンサを形成する方法。
【請求項３８】
前記孔が６ｍｍ以下の相当直径を有する、請求項３６に記載の固体電解コンデンサを形成する方法。
【請求項３９】
前記固体電解コンデンサが８５％湿度にて８５℃で１０００時間後に１００％未満のＥＳＲシフトを有する、請求項１に記載の固体電解コンデンサを形成する方法。
【請求項４０】
前記固体電解コンデンサが８５％湿度にて８５℃で１０００時間後に０．１ＣＶ未満の漏洩を有する、請求項１に記載の固体電解コンデンサを形成する方法。
【請求項４１】
前記陽極酸化陽極がバルブ金属を含む、請求項１に記載の固体電解コンデンサを形成する方法。
【請求項４２】
前記バルブ金属がニオブ、アルミニウム、タンタル及びＮｂＯからなる群から選択される、請求項１に記載の固体電解コンデンサを形成する方法。
【請求項４３】
固体電解コンデンサであって、
陽極酸化陽極と、
前記陽極酸化陽極上の導電性ポリマー層と、
を備え、前記導電性ポリマー層が導電性ポリマー及びポリアニオンを含む第１の粒子と、前記導電性ポリマー及び前記ポリアニオンを含む第２の粒子とを含み、前記第１の粒子が少なくとも１ミクロン〜１０ミクロン以下の平均粒径を有し、前記第２の粒子が少なくとも１ｎｍ〜６００ｎｍ以下の平均粒径を有する、固体電解コンデンサ。
【請求項４４】
前記導電性ポリマーが少なくとも５ｗｔ％〜９５ｗｔ％以下の前記第１の粒子を含む、請求項４３に記載の固体電解コンデンサ。
【請求項４５】
前記第１の平均粒径が少なくとも１ミクロン〜５ミクロン以下である、請求項４３に記載の固体電解コンデンサ。
【請求項４６】
前記第１の粒子が前記導電性ポリマーと前記ポリアニオンとの第１のモル比を有し、前記第２の粒子が前記導電性ポリマーと前記ポリアニオンとの第２のモル比を有する、請求項４３に記載の固体電解コンデンサ。
【請求項４７】
前記第１のモル比及び前記第２のモル比が独立して少なくとも１：０．１〜０．１：１以下である、請求項４６に記載の固体電解コンデンサ。
【請求項４８】
前記第２のモル比が前記第１のモル比よりも高い、請求項４６に記載の固体電解コンデンサ。
【請求項４９】
前記第２のモル比が前記第１のモル比よりも少なくとも１０モル％高い、請求項４８に記載の固体電解コンデンサ。
【請求項５０】
前記ポリアニオンが１００〜５０００００の分子量を有する、請求項４３に記載の固体電解コンデンサ。
【請求項５１】
前記第１の粒子中の前記ポリアニオン及び前記第２の粒子中の前記ポリアニオンが異なる分子量を有する、請求項５０に記載の固体電解コンデンサ。
【請求項５２】
前記導電性ポリマー層がドーパント及び反応モノマーからなる群から選択される少なくとも１つの添加剤を更に含む、請求項４３に記載の固体電解コンデンサ。
【請求項５３】
前記ドーパントがポリスチレンスルホネート、ポリスチレンスルホン酸及びポリエチレングリコールモノアクリレートからなる群から選択される、請求項５２に記載の固体電解コンデンサ。
【請求項５４】
前記反応モノマーが２つ以上のエポキシ基、少なくとも１つの酸性基、少なくとも１つのアルコール基及び少なくとも１つのアクリレート基を含む化合物からなる群から選択される、請求項５２に記載の固体電解コンデンサ。
【請求項５５】
前記添加剤がエチレングリコールジグリシジルエーテル；プロピレングリコールジグリシジルエーテル；１，４−ブタンジオールジグリシジルエーテル；ペンチレングリコールジグリシジルエーテル；ヘキシレングリコールジグリシジルエーテル；シクロヘキサンジメタノールジグリシジルエーテル；レゾルシノールグリシジルエーテル；グリセロールジグリシジルエーテル；グリセロールポリグリシジルエーテル；ジグリセロールポリグリシジルエーテル；トリメチロールプロパンポリグリシジルエーテル；ソルビトールジグリシジルエーテル；ソルビトールポリグリシジルエーテル；ポリエチレングリコールジグリシジルエーテル；ポリプロピレングリコールジグリシジルエーテル；ポリテトラメチレングリコールジグリシジルエーテル；ジ（２，３−エポキシプロピル）エーテル；１，３−ブタジエンジエポキシド；１，５−ヘキサジエンジエポキシド；１，２，７，８−ジエポキシオクタン；１，２，５，６−ジエポキシシクロオクタン；４−ビニルシクロヘキセンジエポキシド；ビスフェノールＡジグリシジルエーテル；マレイミド−エポキシ化合物；ジグリシジルエーテル；グリシジルアクリレート；グリシジルメタクリレート；ビスフェノールＡエポキシ；エポキシ化ビスフェノールＡ；ノボラック修飾したエポキシ、ウレタン修飾したビスフェノールＡエポキシ、エポキシ化ｏ−クレゾールノボラック；シュウ酸；マロン酸；コハク酸；グルタル酸；アジピン酸；ピメリン酸；スベリン酸；アゼライン酸；セバシン酸；ドデカン二酸；フタル酸；マレイン酸；ムコン酸；クエン酸；トリメシン酸；ポリアクリル酸；フタル酸；ジエチレングリコール；ペンタエリトリトール；トリエチレングリコール；オリゴ／ポリエチレングリコール；トリエチレングリコールモノクロロヒドリン；ジエチレングリコールモノクロロヒドリン；オリゴエチレングリコールモノクロロヒドリン；トリエチレングリコールモノブロモヒドリン；ジエチレングリコールモノブロモヒドリン；オリゴエチレングリコールモノブロモヒドリン；ポリエチレングリコール；ポリエーテル；ポリエチレンオキシド；トリエチレングリコール−ジメチルエーテル；テトラエチレングリコール−ジメチルエーテル；ジエチレングリコール−ジメチルエーテル；ジエチレングリコール−ジエチルエーテル−ジエチレングリコール−ジブチルエーテル；ジプロピレングリコール；トリプロピレングリコール；ポリプロピレングリコール；ポリプロピレンジオキシド；ポリオキシエチレンアルキルエーテル；ポリオキシエチレングリセリン脂肪酸エステル；ポリオキシエチレン脂肪酸アミド；２−ヒドロキシエチルメタクリレート；２−ヒドロキシプロピルメタクリレート；ｎ−ブトキシエチルメタクリレート；ｎ−ブトキシエチレングリコールメタクリレート；メトキシトリエチレングリコールメタクリレート；メトキシポリエチレングリコールメタクリレート；２−ヒドロキシエチルアクリレート；２−ヒドロキシプロピルアクリレート；ｎ−ブトキシエチルアクリレート；ｎ−ブトキシエチレングリコールアクリレート；メトキシトリエチレングリコールアクリレート；メトキシポリエチレングリコールアクリレート；エチレングリコールジ（メタ）アクリレート；ジエチレングリコールジ（メタ）アクリレート；トリエチレングリコールジ（メタ）アクリレート；ポリエチレングリコールジ（メタ）アクリレート；ネオペンチルグリコールジ（メタ）アクリレート；グリセリンジ（メタ）アクリレート；エチレングリコールジグリシジルエーテル；グリシジルエーテル；ジエチレングリコールジグリシジルエーテル；トリエチレングリコールジグリシジルエーテル；ポリエチレングリコールジグリシジルエーテル；プロピレングリシジルエーテル；トリプロピレングリシジルエーテル；ポリプロピレングリシジルエーテル；グリセリンジグリシジルエーテル；グリシジルメタクリレート；トリメチロールプロパントリアクリレート；エチレンオキシド修飾したトリメチロールプロパントリアクリレート；エチレンオキシド修飾したペンタエリトリトールトリアクリレート及びエチレンオキシド修飾したペンタエリトリトールテトラアクリレートからなる群から選択される、請求項５２に記載の固体電解コンデンサ。
【請求項５６】
前記導電性ポリマー層が内側ポリマー層と外側ポリマー層とを備える、請求項４３に記載の固体電解コンデンサ。
【請求項５７】
前記導電性ポリマーがポリアニリン、ポリピロール及びポリチオフェンから選択される導電性ポリマーを含む、請求項４３に記載の固体電解コンデンサ。
【請求項５８】
前記導電性ポリマーが式Ｉ：
【化２】
2020537350.tif 000002
式１
（式中、
Ｒ１及びＲ２は、独立して直鎖若しくは分岐Ｃ１〜Ｃ１６アルキル若しくはＣ２〜Ｃ１８アルコキシアルキルを表すか、又は非置換の若しくはＣ１〜Ｃ６アルキル、Ｃ１〜Ｃ６アルコキシ、ハロゲン若しくはＯＲ３によって置換されたＣ３〜Ｃ８シクロアルキル、フェニル若しくはベンジルであるか、又はＲ１及びＲ２が共に、非置換の若しくはＣ１〜Ｃ６アルキル、Ｃ１〜Ｃ６アルコキシ、ハロゲン、Ｃ３〜Ｃ８シクロアルキル、フェニル、ベンジル、Ｃ１〜Ｃ４アルキルフェニル、Ｃ１〜Ｃ４アルコキシフェニル、ハロフェニル、Ｃ１〜Ｃ４アルキルベンジル、Ｃ１〜Ｃ４アルコキシベンジル若しくはハロベンジル、２つの酸素元素を含有する５員、６員若しくは７員の複素環構造によって置換された直鎖Ｃ１〜Ｃ６アルキレンであり、
Ｒ３は、水素、直鎖若しくは分岐Ｃ１〜Ｃ１６アルキル若しくはＣ２〜Ｃ１８アルコキシアルキルを表すか、又は非置換の若しくはＣ１〜Ｃ６アルキルによって置換されたＣ３〜Ｃ８シクロアルキル、フェニル若しくはベンジルであり、
Ｘは、Ｓ、Ｎ又はＯである）の構造を有する共役基を含む、請求項４３に記載の固体電解コンデンサ。
【請求項５９】
式ＩのＲ１及びＲ２が共に−Ｏ−（ＣＨＲ４）ｎ−Ｏ−を表し、ここで、
ｎは、１〜５の整数、最も好ましくは２であり、
Ｒ４は、独立して水素；カルボン酸、ヒドロキシル、アミン、置換アミン、アルケン、アクリレート、チオール、アルキン、アジド、スルフェート、スルホネート、スルホン酸、イミド、アミド、エポキシ、無水物、シラン及びホスフェートから選択される官能基で任意に置換された直鎖若しくは分岐Ｃ１〜Ｃ１８アルキルラジカル、Ｃ５〜Ｃ１２シクロアルキルラジカル、Ｃ６〜Ｃ１４アリールラジカル、Ｃ７〜Ｃ１８アラルキルラジカル若しくはＣ１〜Ｃ４ヒドロキシアルキルラジカル；ヒドロキシルラジカルから選択されるか、又はＲ４は、−（ＣＨＲ５）ａ−Ｒ１６、−Ｏ（ＣＨＲ５）ａＲ１６、−ＣＨ２Ｏ（ＣＨＲ５）ａＲ１６、−ＣＨ２Ｏ（ＣＨ２ＣＨＲ５Ｏ）ａＲ１６から選択されるか、又はＲ４は、ヒドロキシル、カルボキシル、アミン、エポキシ、アミド、イミド、無水物、ヒドロキシメチル、アルケン、チオール、アルキン、アジド、スルホン酸、ベンゼンスルホン酸、スルフェート、ＳＯ３Ｍ、無水物、シラン、アクリレート及びホスフェートからなる群から選択される官能基であり、
Ｒ５は、Ｈ、又はカルボン酸、ヒドロキシル、アミン、アルケン、チオール、アルキン、アジド、エポキシ、アクリレート及び無水物から選択される官能基で任意に置換された炭素数１〜５のアルキル鎖であり、
Ｒ１６は、Ｈ若しくはＳＯ３Ｍ、又はカルボン酸、ヒドロキシル、アミン、置換アミン、アルケン、チオール、アルキン、アジド、アミド、イミド、スルフェート、ＳＯ３Ｍ、エポキシ、無水物、シラン、アクリレート及びホスフェートから選択される官能基で任意に置換された炭素数１〜５のアルキル鎖であり、
ａは、０〜１０の整数であり、
Ｍは、Ｈ、又は好ましくはアンモニア、ナトリウム若しくはカリウムから選択されるカチオンである、請求項５８に記載の固体電解コンデンサ。
【請求項６０】
前記導電性ポリマーがポリ（３，４−エチレンジオキシチオフェン）を含む、請求項５９に記載の固体電解コンデンサ。
【請求項６１】
前記ポリアニオンが、式２：
ＡｘＢｙＣｚ    式２
（式中、
Ａは、ポリスチレンスルホン酸又はポリスチレンスルホン酸塩であり、
Ｂ及びＣは、別個に、
−カルボキシル基、
−Ｃ（Ｏ）ＯＲ６（ここで、
Ｒ６は、ヒドロキシル、カルボキシル、アミン、エポキシ、シラン、アミド、イミド、チオール、アルケン、アルキン、アジド、ホスフェート、アクリレート、無水物及び−（ＣＨＲ７ＣＨ２Ｏ）ｂ−Ｒ８からなる群から選択される官能基で任意に置換された炭素数１〜２０のアルキルからなる群から選択され、
Ｒ７は、水素又は炭素数１〜７のアルキルから選択され、
ｂは、１から−ＣＨＲ７ＣＨ２Ｏ−基について最大２０００００の分子量をもたらすのに十分な数までの整数であり、
Ｒ８は、水素；シラン；ホスフェート；アクリレート；ヒドロキシル、カルボキシル、アミン、エポキシ、シラン、アミド、イミド、チオール、アルケン、アルキン、ホスフェート、アジド、アクリレート及び無水物からなる群から選択される官能基で任意に置換された炭素数１〜９のアルキルからなる群から選択される）、
−Ｃ（Ｏ）−ＮＨＲ９（ここで、
Ｒ９は、水素、又はヒドロキシル、カルボキシル、アミン、エポキシ、シラン、アミド、イミド、チオール、アルケン、アルキン、ホスフェート、アジド、アクリレート及び無水物からなる群から選択される官能基で任意に置換された炭素数１〜２０のアルキルである）、
−Ｃ６Ｈ４−Ｒ１０（ここで、
Ｒ１０は、水素、又はヒドロキシル、カルボキシル、アミン、エポキシ、シラン、アミド、イミド、チオール、アルケン、アルキン、ホスフェート、アジド、アクリレート及び無水物からなる群から選択される官能基で任意に置換されたアルキル；ヒドロキシル、カルボキシル、アミン、エポキシ、シラン、イミド、アミド、チオール、アルケン、アルキン、ホスフェート、アジド、アクリレート、無水物、及び−（Ｏ（ＣＨＲ１１ＣＨ２Ｏ）ｄ−Ｒ１２からなる群から選択される反応基から選択され、
Ｒ１１は、水素又は炭素数１〜７のアルキルであり、
ｄは、１から−ＣＨＲ１１ＣＨ２Ｏ−基について最大２０００００の分子量をもたらすのに十分な数までの整数であり、
Ｒ１２は、水素；ヒドロキシル、カルボキシル、アミン、エポキシ、シラン、アミド、イミド、チオール、アルケン、アルキン、ホスフェート、アジド、アクリレート及び無水物からなる群から選択される官能基で任意に置換された炭素数１〜９のアルキルからなる群から選択される）、
−Ｃ６Ｈ４−Ｏ−Ｒ１３（ここで、
Ｒ１３は、水素、又はヒドロキシル、カルボキシル、アミン、エポキシ、シラン、アミド、イミド、チオール、アルケン、アルキン、アジド、アクリレート、ホスフェート及び無水物からなる群から選択される反応基で任意に置換されたアルキル；エポキシ、シラン、アルケン、アルキン、アクリレート、ホスフェート、及び−（ＣＨＲ１４ＣＨ２Ｏ）ｅ−Ｒ１５からなる群から選択される反応基から選択され、
Ｒ１４は、水素又は炭素数１〜７のアルキルであり、
ｅは、１から−ＣＨＲ１４ＣＨ２Ｏ−基について最大２０００００の分子量をもたらすのに十分な数までの整数であり、
Ｒ１５は、水素、並びにヒドロキシル、カルボキシル、アミン、エポキシ、シラン、アミド、イミド、チオール、アルケン、アルキン、アジド、アクリレート、ホスフェート及び無水物からなる群から選択される官能基で任意に置換された炭素数１〜９のアルキルからなる群から選択される）から選択される基で置換された重合単位を表し、
ｘ、ｙ及びｚは、合わせて分子量が少なくとも１００〜５０００００以下のポリアニオンを形成するのに十分であり、
ｙ／ｘは、０〜１００であり、
ｚは、０から１００以下のｚ／ｘ比までである）によって表される、請求項４３に記載の固体電解コンデンサ。
【請求項６２】
ｙがｘ＋ｙ＋ｚの総計の１％〜５０％に相当し、ｚが０％〜４９％に相当する、請求項６１に記載の固体電解コンデンサ。
【請求項６３】
８５％湿度にて８５℃で１０００時間後に１００％未満のＥＳＲシフトを有する、請求項４３に記載の固体電解コンデンサ。
【請求項６４】
８５％湿度にて８５℃で１０００時間後に０．１ＣＶ未満の漏洩を有する、請求項４３に記載の固体電解コンデンサ。
【請求項６５】
前記陽極酸化陽極がバルブ金属を含む、請求項４３に記載の固体電解コンデンサ。
【請求項６６】
前記バルブ金属がニオブ、アルミニウム、タンタル及びＮｂＯからなる群から選択される、請求項４３に記載の固体電解コンデンサ。
【請求項６７】
分散液を形成する方法であって、
少なくとも３ｗｔ％〜１０ｗｔ％（固形分）以下のモノマー及びポリアニオンを含む溶液中のモノマー及びポリアニオンを準備することと、
前記モノマーを高剪断重合によって重合させることと、
を含み、前記分散液が導電性ポリマー及びポリアニオンを含む第１の粒子と、前記導電性ポリマー及び前記ポリアニオンを含む第２の粒子とを含み、前記第１の粒子が少なくとも１ミクロン〜１０ミクロン以下の平均粒径を有し、前記第２の粒子が少なくとも１ｎｍ〜６００ｎｍの平均粒径を有する、方法。
【請求項６８】
前記導電性ポリマーが少なくとも５ｗｔ％〜９５ｗｔ％以下の前記第１の粒子を含む、請求項６７に記載の分散液を形成する方法。
【請求項６９】
前記高剪断重合が有孔ステーターを備えるローター−ステーター混合システムによるものである、請求項６７に記載の分散液を形成する方法。
【請求項７０】
前記孔が少なくとも０．２５ｍｍの相当直径を有する、請求項６９に記載の分散液を形成する方法。
【請求項７１】
前記孔が６ｍｍ以下の相当直径を有する、請求項６９に記載の分散液を形成する方法。
【請求項７２】
前記第１の粒子が少なくとも１ミクロン〜５ミクロン以下の平均粒径を有する、請求項６７に記載の分散液を形成する方法。
【請求項７３】
前記第１の粒子が前記導電性ポリマーと前記ポリアニオンとの第１のモル比を有し、前記第２の粒子が前記導電性ポリマーと前記ポリアニオンとの第２のモル比を有する、請求項６７に記載の分散液を形成する方法。
【請求項７４】
前記第１のモル比及び前記第２のモル比が独立して少なくとも１：０．１〜０．１：１以下である、請求項７３に記載の分散液を形成する方法。
【請求項７５】
前記第２のモル比が前記第１のモル比よりも高い、請求項７３に記載の分散液を形成する方法。
【請求項７６】
前記第２のモル比が前記第１のモル比よりも少なくとも１０モル％高い、請求項７５に記載の分散液を形成する方法。
【請求項７７】
前記ポリアニオンが１００〜５０００００の分子量を有する、請求項６７に記載の分散液を形成する方法。
【請求項７８】
前記第１の粒子中の前記ポリアニオン及び前記第２の粒子中の前記ポリアニオンが異なる分子量を有する、請求項７７に記載の分散液を形成する方法。
【請求項７９】
ドーパント及び反応性モノマーからなる群から選択される少なくとも１つの添加剤を更に含む、請求項６７に記載の分散液を形成する方法。
【請求項８０】
前記ドーパントがポリスチレンスルホネート、ポリスチレンスルホン酸及びポリエチレングリコールモノアクリレートからなる群から選択される、請求項７９に記載の分散液を形成する方法。
【請求項８１】
前記反応性モノマーが２つ以上のエポキシ基、少なくとも１つの酸性基、少なくとも１つのアルコール基及び少なくとも１つのアクリレート基を有する化合物からなる群から選択される、請求項７９に記載の分散液を形成する方法。
【請求項８２】
前記添加剤がエチレングリコールジグリシジルエーテル；プロピレングリコールジグリシジルエーテル；１，４−ブタンジオールジグリシジルエーテル；ペンチレングリコールジグリシジルエーテル；ヘキシレングリコールジグリシジルエーテル；シクロヘキサンジメタノールジグリシジルエーテル；レゾルシノールグリシジルエーテル；グリセロールジグリシジルエーテル；グリセロールポリグリシジルエーテル；ジグリセロールポリグリシジルエーテル；トリメチロールプロパンポリグリシジルエーテル；ソルビトールジグリシジルエーテル；ソルビトールポリグリシジルエーテル；ポリエチレングリコールジグリシジルエーテル；ポリプロピレングリコールジグリシジルエーテル；ポリテトラメチレングリコールジグリシジルエーテル；ジ（２，３−エポキシプロピル）エーテル；１，３−ブタジエンジエポキシド；１，５−ヘキサジエンジエポキシド；１，２，７，８−ジエポキシオクタン；１，２，５，６−ジエポキシシクロオクタン；４−ビニルシクロヘキセンジエポキシド；ビスフェノールＡジグリシジルエーテル；マレイミド−エポキシ化合物；ジグリシジルエーテル；グリシジルアクリレート；グリシジルメタクリレート；ビスフェノールＡエポキシ、エポキシ化ビスフェノールＡノボラック修飾したエポキシ、ウレタン修飾したビスフェノールＡエポキシ、エポキシ化ｏ−クレゾールノボラック；シュウ酸；マロン酸；コハク酸；グルタル酸；アジピン酸；ピメリン酸；スベリン酸；アゼライン酸；セバシン酸；ドデカン二酸；フタル酸；マレイン酸；ムコン酸；クエン酸；トリメシン酸；ポリアクリル酸；フタル酸；ジエチレングリコール；ペンタエリトリトール；トリエチレングリコール；オリゴ／ポリエチレングリコール；トリエチレングリコールモノクロロヒドリン；ジエチレングリコールモノクロロヒドリン；オリゴエチレングリコールモノクロロヒドリン；トリエチレングリコールモノブロモヒドリン；ジエチレングリコールモノブロモヒドリン；オリゴエチレングリコールモノブロモヒドリン；ポリエチレングリコール；ポリエーテル；ポリエチレンオキシド；トリエチレングリコール−ジメチルエーテル；テトラエチレングリコール−ジメチルエーテル；ジエチレングリコール−ジメチルエーテル；ジエチレングリコール−ジエチルエーテル−ジエチレングリコール−ジブチルエーテル；ジプロピレングリコール；トリプロピレングリコール；ポリプロピレングリコール；ポリプロピレンジオキシド；ポリオキシエチレンアルキルエーテル；ポリオキシエチレングリセリン脂肪酸エステル；ポリオキシエチレン脂肪酸アミド；２−ヒドロキシエチルメタクリレート；２−ヒドロキシプロピルメタクリレート；ｎ−ブトキシエチルメタクリレート；ｎ−ブトキシエチレングリコールメタクリレート；メトキシトリエチレングリコールメタクリレート；メトキシポリエチレングリコールメタクリレート；２−ヒドロキシエチルアクリレート；２−ヒドロキシプロピルアクリレート；ｎ−ブトキシエチルアクリレート；ｎ−ブトキシエチレングリコールアクリレート；メトキシトリエチレングリコールアクリレート；メトキシポリエチレングリコールアクリレート；エチレングリコールジ（メタ）アクリレート；ジエチレングリコールジ（メタ）アクリレート；トリエチレングリコールジ（メタ）アクリレート；ポリエチレングリコールジ（メタ）アクリレート；ネオペンチルグリコールジ（メタ）アクリレート；グリセリンジ（メタ）アクリレート；エチレングリコールジグリシジルエーテル；グリシジルエーテル；ジエチレングリコールジグリシジルエーテル；トリエチレングリコールジグリシジルエーテル；ポリエチレングリコールジグリシジルエーテル；プロピレングリシジルエーテル；トリプロピレングリシジルエーテル；ポリプロピレングリシジルエーテル；グリセリンジグリシジルエーテル；グリシジルメタクリレート；トリメチロールプロパントリアクリレート；エチレンオキシド修飾したトリメチロールプロパントリアクリレート；エチレンオキシド修飾したペンタエリトリトールトリアクリレート及びエチレンオキシド修飾したペンタエリトリトールテトラアクリレートからなる群から選択される、請求項７９に記載の分散液を形成する方法。
【請求項８３】
前記導電性ポリマーがポリアニリン、ポリピロール及びポリチオフェンから選択される導電性ポリマーを含む、請求項６７に記載の分散液を形成する方法。
【請求項８４】
前記導電性層を形成することが、前記第１の粒子と前記第２の粒子とを含む分散液を塗布することを含む、請求項６７に記載の分散液を形成する方法。
【請求項８５】
前記分散液が界面活性剤又は接着促進剤から選択される少なくとも１つの化合物を更に含む、請求項８４に記載の分散液を形成する方法。
【請求項８６】
前記導電性ポリマーが、式Ｉ：
【化３】
2020537350.tif 000003
式１
（式中、
Ｒ１及びＲ２は、独立して直鎖若しくは分岐Ｃ１〜Ｃ１６アルキル若しくはＣ２〜Ｃ１８アルコキシアルキルを表すか、又は非置換の若しくはＣ１〜Ｃ６アルキル、Ｃ１〜Ｃ６アルコキシ、ハロゲン若しくはＯＲ３によって置換されたＣ３〜Ｃ８シクロアルキル、フェニル若しくはベンジルであるか、又はＲ１及びＲ２が共に、非置換の若しくはＣ１〜Ｃ６アルキル、Ｃ１〜Ｃ６アルコキシ、ハロゲン、Ｃ３〜Ｃ８シクロアルキル、フェニル、ベンジル、Ｃ１〜Ｃ４アルキルフェニル、Ｃ１〜Ｃ４アルコキシフェニル、ハロフェニル、Ｃ１〜Ｃ４アルキルベンジル、Ｃ１〜Ｃ４アルコキシベンジル若しくはハロベンジル、２つの酸素元素を含有する５員、６員若しくは７員の複素環構造によって置換された直鎖Ｃ１〜Ｃ６アルキレンであり、
Ｒ３は、水素、直鎖若しくは分岐Ｃ１〜Ｃ１６アルキル若しくはＣ２〜Ｃ１８アルコキシアルキルを表すか、又は非置換の若しくはＣ１〜Ｃ６アルキルによって置換されたＣ３〜Ｃ８シクロアルキル、フェニル若しくはベンジルであり、
Ｘは、Ｓ、Ｎ又はＯである）の構造を有する共役基を含む、請求項６７に記載の分散液を形成する方法。
【請求項８７】
式ＩのＲ１及びＲ２が共に−Ｏ−（ＣＨＲ４）ｎ−Ｏ−を表し、ここで、
ｎは、１〜５の整数、最も好ましくは２であり、
Ｒ４は、独立して水素；カルボン酸、ヒドロキシル、アミン、置換アミン、アルケン、アクリレート、チオール、アルキン、アジド、スルフェート、スルホネート、スルホン酸、イミド、アミド、エポキシ、無水物、シラン及びホスフェートから選択される官能基で任意に置換された直鎖若しくは分岐Ｃ１〜Ｃ１８アルキルラジカル、Ｃ５〜Ｃ１２シクロアルキルラジカル、Ｃ６〜Ｃ１４アリールラジカル、Ｃ７〜Ｃ１８アラルキルラジカル若しくはＣ１〜Ｃ４ヒドロキシアルキルラジカル；ヒドロキシルラジカルから選択されるか、又はＲ４は、−（ＣＨＲ５）ａ−Ｒ１６、−Ｏ（ＣＨＲ５）ａＲ１６、−ＣＨ２Ｏ（ＣＨＲ５）ａＲ１６、−ＣＨ２Ｏ（ＣＨ２ＣＨＲ５Ｏ）ａＲ１６から選択されるか、又はＲ４は、ヒドロキシル、カルボキシル、アミン、エポキシ、アミド、イミド、無水物、ヒドロキシメチル、アルケン、チオール、アルキン、アジド、スルホン酸、ベンゼンスルホン酸、スルフェート、ＳＯ３Ｍ、無水物、シラン、アクリレート及びホスフェートからなる群から選択される官能基であり、
Ｒ５は、Ｈ、又はカルボン酸、ヒドロキシル、アミン、アルケン、チオール、アルキン、アジド、エポキシ、アクリレート及び無水物から選択される官能基で任意に置換された炭素数１〜５のアルキル鎖であり、
Ｒ１６は、Ｈ若しくはＳＯ３Ｍ、又はカルボン酸、ヒドロキシル、アミン、置換アミン、アルケン、チオール、アルキン、アジド、アミド、イミド、スルフェート、ＳＯ３Ｍ、エポキシ、無水物、シラン、アクリレート及びホスフェートから選択される官能基で任意に置換された炭素数１〜５のアルキル鎖であり、
ａは、０〜１０の整数であり、
Ｍは、Ｈ、又は好ましくはアンモニア、ナトリウム若しくはカリウムから選択されるカチオンである、請求項８６に記載の分散液を形成する方法。
【請求項８８】
前記導電性ポリマーがポリ（３，４−エチレンジオキシチオフェン）を含む、請求項８７に記載の分散液を形成する方法。
【請求項８９】
前記ポリアニオンが、式２：
ＡｘＢｙＣｚ    式２
（式中、
Ａは、ポリスチレンスルホン酸又はポリスチレンスルホン酸塩であり、
Ｂ及びＣは、別個に、
−カルボキシル基、
−Ｃ（Ｏ）ＯＲ６（ここで、
Ｒ６は、ヒドロキシル、カルボキシル、アミン、エポキシ、シラン、アミド、イミド、チオール、アルケン、アルキン、アジド、ホスフェート、アクリレート、無水物及び−（ＣＨＲ７ＣＨ２Ｏ）ｂ−Ｒ８からなる群から選択される官能基で任意に置換された炭素数１〜２０のアルキルからなる群から選択され、
Ｒ７は、水素又は炭素数１〜７のアルキルから選択され、
ｂは、１から−ＣＨＲ７ＣＨ２Ｏ−基について最大２０００００の分子量をもたらすのに十分な数までの整数であり、
Ｒ８は、水素；シラン；ホスフェート；アクリレート；ヒドロキシル、カルボキシル、アミン、エポキシ、シラン、アミド、イミド、チオール、アルケン、アルキン、ホスフェート、アジド、アクリレート及び無水物からなる群から選択される官能基で任意に置換された炭素数１〜９のアルキルからなる群から選択される）、
−Ｃ（Ｏ）−ＮＨＲ９（ここで、
Ｒ９は、水素、又はヒドロキシル、カルボキシル、アミン、エポキシ、シラン、アミド、イミド、チオール、アルケン、アルキン、ホスフェート、アジド、アクリレート及び無水物からなる群から選択される官能基で任意に置換された炭素数１〜２０のアルキルである）、
−Ｃ６Ｈ４−Ｒ１０（ここで、
Ｒ１０は、水素、又はヒドロキシル、カルボキシル、アミン、エポキシ、シラン、アミド、イミド、チオール、アルケン、アルキン、ホスフェート、アジド、アクリレート及び無水物からなる群から選択される官能基で任意に置換されたアルキル；ヒドロキシル、カルボキシル、アミン、エポキシ、シラン、イミド、アミド、チオール、アルケン、アルキン、ホスフェート、アジド、アクリレート、無水物、及び−（Ｏ（ＣＨＲ１１ＣＨ２Ｏ）ｄ−Ｒ１２からなる群から選択される反応基から選択され、
Ｒ１１は、水素又は炭素数１〜７のアルキルであり、
ｄは、１から−ＣＨＲ１１ＣＨ２Ｏ−基について最大２０００００の分子量をもたらすのに十分な数までの整数であり、
Ｒ１２は、水素；ヒドロキシル、カルボキシル、アミン、エポキシ、シラン、アミド、イミド、チオール、アルケン、アルキン、ホスフェート、アジド、アクリレート及び無水物からなる群から選択される官能基で任意に置換された炭素数１〜９のアルキルからなる群から選択される）、
−Ｃ６Ｈ４−Ｏ−Ｒ１３（ここで、
Ｒ１３は、水素、又はヒドロキシル、カルボキシル、アミン、エポキシ、シラン、アミド、イミド、チオール、アルケン、アルキン、アジド、アクリレート、ホスフェート及び無水物からなる群から選択される反応基で任意に置換されたアルキル；エポキシ、シラン、アルケン、アルキン、アクリレート、ホスフェート、及び−（ＣＨＲ１４ＣＨ２Ｏ）ｅ−Ｒ１５からなる群から選択される反応基から選択され、
Ｒ１４は、水素又は炭素数１〜７のアルキルであり、
ｅは、１から−ＣＨＲ１４ＣＨ２Ｏ−基について最大２０００００の分子量をもたらすのに十分な数までの整数であり、
Ｒ１５は、水素、並びにヒドロキシル、カルボキシル、アミン、エポキシ、シラン、アミド、イミド、チオール、アルケン、アルキン、アジド、アクリレート、ホスフェート及び無水物からなる群から選択される官能基で任意に置換された炭素数１〜９のアルキルからなる群から選択される）から選択される基で置換された重合単位を表し、
ｘ、ｙ及びｚは、合わせて分子量が少なくとも１００〜５０００００以下のポリアニオンを形成するのに十分であり、
ｙ／ｘは、０〜１００であり、
ｚは、０から１００以下のｚ／ｘ比までである）によって表される、請求項６７に記載の分散液を形成する方法。
【請求項９０】
ｙがｘ＋ｙ＋ｚの総計の１％〜５０％に相当し、ｚが０％〜４９％に相当する、請求項８９に記載の分散液を形成する方法。
【請求項９１】
少なくとも１ミクロン〜１０ミクロン以下の平均粒径を有する、導電性ポリマー及びポリアニオンを含む第１の粒子と、
少なくとも１ｎｍ〜６００ｎｍ以下の平均粒径を有する、前記導電性ポリマー及び前記ポリアニオンを含む第２の粒子と、
を含む分散液であって、前記導電性ポリマーが、式Ｉ：
【化４】
2020537350.tif 000004
式１
（式中、
Ｒ１及びＲ２は、独立して直鎖若しくは分岐Ｃ１〜Ｃ１６アルキル若しくはＣ２〜Ｃ１８アルコキシアルキルを表すか、又は非置換の若しくはＣ１〜Ｃ６アルキル、Ｃ１〜Ｃ６アルコキシ、ハロゲン若しくはＯＲ３によって置換されたＣ３〜Ｃ８シクロアルキル、フェニル若しくはベンジルであるか、又はＲ１及びＲ２が共に、非置換の若しくはＣ１〜Ｃ６アルキル、Ｃ１〜Ｃ６アルコキシ、ハロゲン、Ｃ３〜Ｃ８シクロアルキル、フェニル、ベンジル、Ｃ１〜Ｃ４アルキルフェニル、Ｃ１〜Ｃ４アルコキシフェニル、ハロフェニル、Ｃ１〜Ｃ４アルキルベンジル、Ｃ１〜Ｃ４アルコキシベンジル若しくはハロベンジル、２つの酸素元素を含有する５員、６員若しくは７員の複素環構造によって置換された直鎖Ｃ１〜Ｃ６アルキレンであり、
Ｒ３は、水素、直鎖若しくは分岐Ｃ１〜Ｃ１６アルキル若しくはＣ２〜Ｃ１８アルコキシアルキルを表すか、又は非置換の若しくはＣ１〜Ｃ６アルキルによって置換されたＣ３〜Ｃ８シクロアルキル、フェニル若しくはベンジルであり、
Ｘは、Ｓ、Ｎ又はＯである）の構造を有する共役基を含み、
前記ポリアニオンが、式２：
ＡｘＢｙＣｚ    式２
（式中、
Ａは、ポリスチレンスルホン酸又はポリスチレンスルホン酸塩であり、
Ｂ及びＣは、別個に、
−カルボキシル基、
−Ｃ（Ｏ）ＯＲ６（ここで、
Ｒ６は、ヒドロキシル、カルボキシル、アミン、エポキシ、シラン、アミド、イミド、チオール、アルケン、アルキン、アジド、ホスフェート、アクリレート、無水物及び−（ＣＨＲ７ＣＨ２Ｏ）ｂ−Ｒ８からなる群から選択される官能基で任意に置換された炭素数１〜２０のアルキルからなる群から選択され、
Ｒ７は、水素又は炭素数１〜７のアルキルから選択され、
ｂは、１から−ＣＨＲ７ＣＨ２Ｏ−基について最大２０００００の分子量をもたらすのに十分な数までの整数であり、
Ｒ８は、水素；シラン；ホスフェート；アクリレート；ヒドロキシル、カルボキシル、アミン、エポキシ、シラン、アミド、イミド、チオール、アルケン、アルキン、ホスフェート、アジド、アクリレート及び無水物からなる群から選択される官能基で任意に置換された炭素数１〜９のアルキルからなる群から選択される）、
−Ｃ（Ｏ）−ＮＨＲ９（ここで、
Ｒ９は、水素、又はヒドロキシル、カルボキシル、アミン、エポキシ、シラン、アミド、イミド、チオール、アルケン、アルキン、ホスフェート、アジド、アクリレート及び無水物からなる群から選択される官能基で任意に置換された炭素数１〜２０のアルキルである）、
−Ｃ６Ｈ４−Ｒ１０（ここで、
Ｒ１０は、水素、又はヒドロキシル、カルボキシル、アミン、エポキシ、シラン、アミド、イミド、チオール、アルケン、アルキン、ホスフェート、アジド、アクリレート及び無水物からなる群から選択される官能基で任意に置換されたアルキル；ヒドロキシル、カルボキシル、アミン、エポキシ、シラン、イミド、アミド、チオール、アルケン、アルキン、ホスフェート、アジド、アクリレート、無水物、及び−（Ｏ（ＣＨＲ１１ＣＨ２Ｏ）ｄ−Ｒ１２からなる群から選択される反応基から選択され、
Ｒ１１は、水素又は炭素数１〜７のアルキルであり、
ｄは、１から−ＣＨＲ１１ＣＨ２Ｏ−基について最大２０００００の分子量をもたらすのに十分な数までの整数であり、
Ｒ１２は、水素；ヒドロキシル、カルボキシル、アミン、エポキシ、シラン、アミド、イミド、チオール、アルケン、アルキン、ホスフェート、アジド、アクリレート及び無水物からなる群から選択される官能基で任意に置換された炭素数１〜９のアルキルからなる群から選択される）、
−Ｃ６Ｈ４−Ｏ−Ｒ１３（ここで、
Ｒ１３は、水素、又はヒドロキシル、カルボキシル、アミン、エポキシ、シラン、アミド、イミド、チオール、アルケン、アルキン、アジド、アクリレート、ホスフェート及び無水物からなる群から選択される反応基で任意に置換されたアルキル；エポキシ、シラン、アルケン、アルキン、アクリレート、ホスフェート、及び−（ＣＨＲ１４ＣＨ２Ｏ）ｅ−Ｒ１５からなる群から選択される反応基から選択され、
Ｒ１４は、水素又は炭素数１〜７のアルキルであり、
ｅは、１から−ＣＨＲ１４ＣＨ２Ｏ−基について最大２０００００の分子量をもたらすのに十分な数までの整数であり、
Ｒ１５は、水素、並びにヒドロキシル、カルボキシル、アミン、エポキシ、シラン、アミド、イミド、チオール、アルケン、アルキン、アジド、アクリレート、ホスフェート及び無水物からなる群から選択される官能基で任意に置換された炭素数１〜９のアルキルからなる群から選択される）から選択される基で置換された重合単位を表し、
ｘ、ｙ及びｚは、合わせて分子量が少なくとも１００〜５０００００以下のポリアニオンを形成するのに十分であり、
ｙ／ｘは、０〜１００であり、
ｚは、０から１００以下のｚ／ｘ比までである）によって表される、分散液。
【請求項９２】
前記導電性ポリマーが少なくとも５ｗｔ％〜９５ｗｔ％以下の前記第１の粒子を含む、請求項９１に記載の分散液。
【請求項９３】
前記第１の粒子が少なくとも１ミクロン〜５ミクロン以下の平均粒径を有する、請求項９１に記載の分散液。
【請求項９４】
前記第１の粒子が前記導電性ポリマーと前記ポリアニオンとの第１のモル比を有し、前記第２の粒子が前記導電性ポリマーと前記ポリアニオンとの第２のモル比を有する、請求項９１に記載の分散液。
【請求項９５】
前記第１のモル比及び前記第２のモル比が独立して少なくとも１：０．１〜０．１：１以下である、請求項９４に記載の分散液。
【請求項９６】
前記第２のモル比が前記第１のモル比よりも高い、請求項９４に記載の分散液。
【請求項９７】
前記第２のモル比が前記第１のモル比よりも少なくとも１０モル％高い、請求項９６に記載の分散液。
【請求項９８】
前記ポリアニオンが１００〜５０００００の分子量を有する、請求項９１に記載の分散液。
【請求項９９】
前記第１の粒子中の前記ポリアニオン及び前記第２の粒子中の前記ポリアニオンが異なる分子量を有する、請求項９８に記載の分散液。
【請求項１００】
ドーパント及び反応性モノマーからなる群から選択される少なくとも１つの添加剤を更に含む、請求項９１に記載の分散液。
【請求項１０１】
前記ドーパントがポリスチレンスルホネート、ポリスチレンスルホン酸及びポリエチレングリコールモノアクリレートからなる群から選択される、請求項１００に記載の分散液。
【請求項１０２】
前記反応性モノマーが２つ以上のエポキシ基、少なくとも１つの酸性基、少なくとも１つのアルコール基及び少なくとも１つのアクリレート基を含む化合物からなる群から選択される、請求項１００に記載の分散液。
【請求項１０３】
前記添加剤がエチレングリコールジグリシジルエーテル；プロピレングリコールジグリシジルエーテル；１，４−ブタンジオールジグリシジルエーテル；ペンチレングリコールジグリシジルエーテル；ヘキシレングリコールジグリシジルエーテル；シクロヘキサンジメタノールジグリシジルエーテル；レゾルシノールグリシジルエーテル；グリセロールジグリシジルエーテル；グリセロールポリグリシジルエーテル；ジグリセロールポリグリシジルエーテル；トリメチロールプロパンポリグリシジルエーテル；ソルビトールジグリシジルエーテル；ソルビトールポリグリシジルエーテル；ポリエチレングリコールジグリシジルエーテル；ポリプロピレングリコールジグリシジルエーテル；ポリテトラメチレングリコールジグリシジルエーテル；ジ（２，３−エポキシプロピル）エーテル；１，３−ブタジエンジエポキシド；１，５−ヘキサジエンジエポキシド；１，２，７，８−ジエポキシオクタン；１，２，５，６−ジエポキシシクロオクタン；４−ビニルシクロヘキセンジエポキシド；ビスフェノールＡジグリシジルエーテル；マレイミド−エポキシ化合物；ジグリシジルエーテル；グリシジルアクリレート；グリシジルメタクリレート；ビスフェノールＡエポキシ、エポキシ化ビスフェノールＡノボラック修飾したエポキシ、ウレタン修飾したビスフェノールＡエポキシ、エポキシ化ｏ−クレゾールノボラック；シュウ酸；マロン酸；コハク酸；グルタル酸；アジピン酸；ピメリン酸；スベリン酸；アゼライン酸；セバシン酸；ドデカン二酸；フタル酸；マレイン酸；ムコン酸；クエン酸；トリメシン酸；ポリアクリル酸；フタル酸；ジエチレングリコール；ペンタエリトリトール；トリエチレングリコール；オリゴ／ポリエチレングリコール；トリエチレングリコールモノクロロヒドリン；ジエチレングリコールモノクロロヒドリン；オリゴエチレングリコールモノクロロヒドリン；トリエチレングリコールモノブロモヒドリン；ジエチレングリコールモノブロモヒドリン；オリゴエチレングリコールモノブロモヒドリン；ポリエチレングリコール；ポリエーテル；ポリエチレンオキシド；トリエチレングリコール−ジメチルエーテル；テトラエチレングリコール−ジメチルエーテル；ジエチレングリコール−ジメチルエーテル；ジエチレングリコール−ジエチルエーテル−ジエチレングリコール−ジブチルエーテル；ジプロピレングリコール；トリプロピレングリコール；ポリプロピレングリコール；ポリプロピレンジオキシド；ポリオキシエチレンアルキルエーテル；ポリオキシエチレングリセリン脂肪酸エステル；ポリオキシエチレン脂肪酸アミド；２−ヒドロキシエチルメタクリレート；２−ヒドロキシプロピルメタクリレート；ｎ−ブトキシエチルメタクリレート；ｎ−ブトキシエチレングリコールメタクリレート；メトキシトリエチレングリコールメタクリレート；メトキシポリエチレングリコールメタクリレート；２−ヒドロキシエチルアクリレート；２−ヒドロキシプロピルアクリレート；ｎ−ブトキシエチルアクリレート；ｎ−ブトキシエチレングリコールアクリレート；メトキシトリエチレングリコールアクリレート；メトキシポリエチレングリコールアクリレート；エチレングリコールジ（メタ）アクリレート；ジエチレングリコールジ（メタ）アクリレート；トリエチレングリコールジ（メタ）アクリレート；ポリエチレングリコールジ（メタ）アクリレート；ネオペンチルグリコールジ（メタ）アクリレート；グリセリンジ（メタ）アクリレート；エチレングリコールジグリシジルエーテル；グリシジルエーテル；ジエチレングリコールジグリシジルエーテル；トリエチレングリコールジグリシジルエーテル；ポリエチレングリコールジグリシジルエーテル；プロピレングリシジルエーテル；トリプロピレングリシジルエーテル；ポリプロピレングリシジルエーテル；グリセリンジグリシジルエーテル；グリシジルメタクリレート；トリメチロールプロパントリアクリレート；エチレンオキシド修飾したトリメチロールプロパントリアクリレート；エチレンオキシド修飾したペンタエリトリトールトリアクリレート及びエチレンオキシド修飾したペンタエリトリトールテトラアクリレートからなる群から選択される、請求項１００に記載の分散液。
【請求項１０４】
前記導電性ポリマーがポリアニリン、ポリピロール及びポリチオフェンから選択される導電性ポリマーを含む、請求項９１に記載の分散液。
【請求項１０５】
前記導電性層を形成することが、前記第１の粒子と前記第２の粒子とを含む分散液を塗布することを含む、請求項９１に記載の分散液。
【請求項１０６】
前記分散液が界面活性剤又は接着促進剤から選択される少なくとも１つの化合物を更に含む、請求項１０５に記載の分散液。
【請求項１０７】
式ＩのＲ１及びＲ２が共に−Ｏ−（ＣＨＲ４）ｎ−Ｏ−を表し、ここで、
ｎは、１〜５の整数、最も好ましくは２であり、
Ｒ４は、独立して水素；カルボン酸、ヒドロキシル、アミン、置換アミン、アルケン、アクリレート、チオール、アルキン、アジド、スルフェート、スルホネート、スルホン酸、イミド、アミド、エポキシ、無水物、シラン及びホスフェートから選択される官能基で任意に置換された直鎖若しくは分岐Ｃ１〜Ｃ１８アルキルラジカル、Ｃ５〜Ｃ１２シクロアルキルラジカル、Ｃ６〜Ｃ１４アリールラジカル、Ｃ７〜Ｃ１８アラルキルラジカル若しくはＣ１〜Ｃ４ヒドロキシアルキルラジカル；ヒドロキシルラジカルから選択されるか、又はＲ４は、−（ＣＨＲ５）ａ−Ｒ１６、−Ｏ（ＣＨＲ５）ａＲ１６、−ＣＨ２Ｏ（ＣＨＲ５）ａＲ１６、−ＣＨ２Ｏ（ＣＨ２ＣＨＲ５Ｏ）ａＲ１６から選択されるか、又はＲ４は、ヒドロキシル、カルボキシル、アミン、エポキシ、アミド、イミド、無水物、ヒドロキシメチル、アルケン、チオール、アルキン、アジド、スルホン酸、ベンゼンスルホン酸、スルフェート、ＳＯ３Ｍ、無水物、シラン、アクリレート及びホスフェートからなる群から選択される官能基であり、
Ｒ５は、Ｈ、又はカルボン酸、ヒドロキシル、アミン、アルケン、チオール、アルキン、アジド、エポキシ、アクリレート及び無水物から選択される官能基で任意に置換された炭素数１〜５のアルキル鎖であり、
Ｒ１６は、Ｈ若しくはＳＯ３Ｍ、又はカルボン酸、ヒドロキシル、アミン、置換アミン、アルケン、チオール、アルキン、アジド、アミド、イミド、スルフェート、ＳＯ３Ｍ、エポキシ、無水物、シラン、アクリレート及びホスフェートから選択される官能基で任意に置換された炭素数１〜５のアルキル鎖であり、
ａは、０〜１０の整数であり、
Ｍは、Ｈ、又は好ましくはアンモニア、ナトリウム若しくはカリウムから選択されるカチオンである、請求項９１に記載の分散液。
【請求項１０８】
前記導電性ポリマーがポリ（３，４−エチレンジオキシチオフェン）を含む、請求項１０７に記載の分散液。
【請求項１０９】
ｙがｘ＋ｙ＋ｚの総計の１％〜５０％に相当し、ｚが０％〜４９％に相当する、請求項９１に記載の分散液。